КОМПЛЕКСНАЯ ДОБАВКА ДЛЯ БЕТОННОЙ СМЕСИ И СПОСОБ ЕЕ ПРИГОТОВЛЕНИЯ
COMPLEX ADDITIVE FOR CONCRETE MIX AND METHOD FOR ITS PREPARATION

Изобретение относится к области строительных материалов, в частности к составам и способам получения комплексных добавок, используемых в производстве бетонных смесей, бетонов и строительных растворов.
Известен способ приготовления наномодифицированной добавки для цементного камня (RU 2012110543 A, опубл. 10.12.2013), включающей суперпластификатор и УНТ, заключающийся в диспергации компонентов добавки, отличающийся тем, что добавку готовят в четыре этапа:
1. УНТ очищают от примесей путем 5-15-минутной диспергации в 60-70% растворе азотной кислоты с последующим нагреванием раствора до 83-87°C, выдержкой при этой температуре в течение 30-60 минут до окончательного выпаривания раствора, сухой остаток промывают бидистиллированной водой и сушат путем нагрева остатка.
2. Осуществляют диспергирование УНТ в среде изопропилового спирта в ультразвуковом диспергаторе в течение 5-15 минут при соотношении 1 г углеродных нанотрубок на 1 л спирта.
3. Готовят наномодифицированную добавку путем ультразвукового диспергирования и смешивания предварительно измельченного в шаровой мельнице до полного прохода через сито 0,16 мм сухого суперпластификатора СП и раствора углеродных нанотрубок в среде изопропилового спирта в течение 10-15 минут при помощи ультразвукового диспергатора.
4. Под действием температуры производят выпаривание изопропилового спирта до получения сухого остатка.
Недостатком данного изобретения является длительность и высокая трудоемкость изготовления добавки.
Известна бетонная смесь (RU 2355656 C2, опубл. 20.11.2008), включающая цемент М500, наполнитель, воду и базальтовое волокно, модифицированное веществом, выбранным из группы, включающей полиэдральные многослойные углеродные наноструктуры фуллероидного типа и многослойные углеродные нанотрубки, взятым в количестве 0,0001-0,005 мас.ч. на одну мас.ч. базальтового волокна, причем в качестве наполнителя смесь содержит наполнитель, выбранный из группы, включающей смесь гравия с песком и смесь гравия с алюмосиликатными микросферами, и дополнительно бетонная смесь содержит пластификатор - полинафталинметиленсульфонат натрия при следующем соотношении компонентов (мас.%): цемент 24-48, наполнитель 30-60, модифицированное базальтовое волокно 2-6, пластификатор 0,9-1,1, вода - остальное.
Однако использование в данном изобретении пластификатора на основе полинафталинметиленсульфоната натрия не позволяет получить бетон с высокой марочной прочностью и долговечностью.
Прототипом является наномодификатор строительных материалов (RU 2482082 C2, опубл. 20.02.2013), содержащий углеродный наноматериал (УНМ), наполнитель и пластификатор, причем УНМ вводится в виде нанотрубок «Таунит», в качестве пластификатора смесь содержит поливинилпирролидон, в качестве наполнителя - полиэтиленгликоль ПЭГ-1500 и дополнительно содержит гидрокарбонат натрия и лимонную кислоту при следующем соотношении компонентов, мас.%: УНМ «Таунит» 0,1-8, поливинилпирролидон 0,1-8, гидрокарбонат натрия 5,5-11,5, лимонная кислота 5,5-11,5, полиэтиленгликоль ПЭГ-1500 - остальное.
Использование данной комплексной добавки позволяет повысить прочность строительных материалов. Недостатком данного изобретения является невысокая прочность бетона в ранние сроки твердения, а также невысокая долговечность получаемого бетона.
Задача настоящего изобретения - резкое повышение темпа роста прочности бетонов в ранние сроки твердения, обеспечение высокой марочной прочности, повышение морозостойкости и водонепроницаемости за счет однородного распределения УНТ в составе комплексной добавки.
Результат достигается тем, что комплексная добавка для бетонной смеси, содержащая пластификатор и углеродные нанотрубки, согласно изобретению содержит в качестве пластификатора гиперпластификатор «Remicrete SP-60», в качестве углеродных нанотрубок - углеродные нанотрубки «Таунит» и дополнительно - гидрофобизатор «Типром-С» при следующем соотношении компонентов, мас.%:
Гиперпластификатор «Remicrete SP-60» - 93,0-96,0
Углеродные нанотрубки «Таунит» - 0,4-0,5
Гидрофобизатор «Типром-С» - 3,5-6,6
3
Результат достигается тем, что в способе приготовления комплексной добавки для бетонной смеси, заключающемся в предварительной ультразвуковой диспергации пластификатора и углеродных нанотрубок, согласно изобретения углеродные нанотрубки «Таунит» диспергируют в гиперпластификаторе «Remicrete SP-60» плотностью 1,09 г/см в течение 4-6 минут  при мощности  ультразвукового воздействия 92 Вт с дальнейшим выдерживанием полученной смеси в течение 5-10 минут, добавляют гидрофобизатор «Типром-С» и подвергают повторному ультразвуковому воздействию мощностью 92 Вт в течение 1,5-2 мин.
3
В качестве гиперпластификатора используют гиперпластификатор «Remicrete SP-60» -сополимер на основе полиэфиркарбоксилатов, плотность 1,09 г/см, жидкость светло-коричневого цвета, имеет сертификационный номер 0764-CPD-0012 (согласно EN 934-2:2001).
В качестве углеродных нанотрубок (УНТ) использовались углеродные нанотрубки «Таунит» - коаксиальные многослойные углеродные нанотрубки с наружным диаметром 8-15 нм и длиной более 2 мкм. Число слоев одной трубки 6-10.
3
В качестве гидрофобизатора используют гидрофобизатор «Типром-С» - кремнийорганическая воздухововлекающая добавка на основе 55% концентрата алкилсиликоната калия, плотность 1,3 г/см, Массовая доля кремния 8,0-14,0%. Соответствует требованиям ТУ 2229-069-32478306-2003.
Пример иллюстрируется следующим образом.
В гиперпластификатор «Remicrete SP-60» добавляли УНТ «Таунит» и подвергали ультразвуковой диспергации мощностью 92 Вт в течение 4-6 мин, после выдерживания полученной смеси в течение 5-10 мин в нее добавляют гидрофобизатор «Типром-С» и снова подвергают ультразвуковой диспергации мощностью 92 Вт в течение 1,5-2 мин.
Для приготовления бетонной смеси производственного состава использовали цемент М400 ПЦ Д20 Вольского завода, удовлетворяющий требованиям ГОСТ 10178-85, песок Камско-Устьинского месторождения, удовлетворяющий требованиям ГОСТ 8736-93 и ГОСТ 8735-88 и щебень Камско-Устьинского месторождения, удовлетворяющий требованиям ГОСТов для бетонов, при следущем соотношении (мас.ч.):
Цемент: щебень: песок = 1:1,31:2,53.
Вода добавлялась в бетонную смесь до достижения равной подвижности (класса П2) по ГОСТ 7473-94. Водоцементное отношение состава без добавки составило 0.43, с комплексной добавкой 0.3, с добавкой по прототипу - 0,36.
Добавка вводилась в бетонную смесь в виде водного раствора рабочей концентрации с водой затворения в количестве 1-1,5% от массы цемента в пересчете на сухое вещество.
Из бетонных смесей изготавливали образцы - кубы с размерами 10×10×10. Через 1, 3, 7, 28 суток нормального твердения образцы подвергались механическим испытаниям. Прочность образцов определяли в соответствии с ГОСТ 18105-86, морозостойкость - по ГОСТ 10060.0-95, а водонепроницаемость - по ГОСТ 12730.5-84.
Составы комплексной добавки и результаты механических испытаний бетона приведены в таблице.
На основании полученных данных можно сделать вывод о том, что бетон с использованием комплексной добавки в первые сутки имеет прочность на сжатие выше на 42-51%, на 3-и сутки - 56-70%, на 7-е сутки - 55-62% и на 28-е сутки - 44-48% по сравнению с прототипом. В возрасте 28 суток морозостойкость увеличивается на 200 циклов, а водонепроницаемость - на 3 ступени.
Полученные результаты позволяют утверждать, что комплексная добавка повышает темп набора прочности бетонов в ранние сроки твердения и позволяет достигнуть высокой конечной прочности, морозостойкости и водонепроницаемости.